ПОЛУЧЕНИЕ КРАСНЫХ ЖЕЛЕЗООКСИДНЫХ ПИГМЕНТОВ

2
1. Способ получения гематитовых пигментов, включающий по меньшей мере превращение по меньшей мере железа с водной суспензией гематитовых зародышей кристаллизации, содержащей гематитовые зародыши кристаллизации, которые характеризуются размером частиц 100 нм или менее и измеренной согласно стандарту DIN 66131 удельной поверхностью по БЭТ в диапазоне от 40 до 150 м/г, и раствором нитрата железа(II) в присутствии по меньшей мере одного кислородсодержащего газа при температурах от 70 до 99°C, причем получают суспензию гематитового пигмента.
3
2
2. Способ по п. 1, отличающийся тем, что суспензию гематитовых зародышей кристаллизации добавляют по меньшей мере к железу, причем перед добавлением, после добавления или одновременно с добавлением суспензии гематитовых зародышей кристаллизации к смеси, состоящей по меньшей мере из суспензии гематитовых зародышей кристаллизации и железа, добавляют раствор нитрата железа(II) таким образом, чтобы концентрация нитрата железа(II) в жидкой фазе в пересчете на безводный Fe(NO) составляла от 0,1 до 25 г/л, предпочтительно от 1 до 20 г/л.
3. Способ по п. 1, отличающийся тем, что превращение продолжают до тех пор, пока гематитовый пигмент не приобретет необходимый цветовой тон.
4. Способ по п. 1, дополнительно включающий выделение гематитового пигмента из реакционной смеси общепринятыми методами.
2
3
5. Способ по п. 1, отличающийся тем, что гематитовый пигмент, содержащийся в суспензии гематитового пигмента, обладает модификаций α-FeO.
6. Способ по п. 1, отличающийся тем, что загружают по меньшей мере железо, к которому затем добавляют суспензию гематитовых зародышей кристаллизации.
7. Способ по п. 1, отличающийся тем, что загружают смесь железа, к которой затем добавляют суспензию гематитовых зародышей кристаллизации.
8. Способ по одному из пп. 1-7, отличающийся тем, что сначала по меньшей мере к железу при температуре от 10 до 99°C добавляют суспензию гематитовых зародышей кристаллизации, по завершении добавления которой к реакционной смеси при температуре от 70 до 99°C добавляют раствор нитрата железа(II).
2
9. Способ получения железооксидных красных пигментов, включающий по меньшей мере превращение железа, суспензии гематитовых зародышей кристаллизации, содержащей гематитовые зародыши кристаллизации, которые характеризуются размером частиц 100 нм или менее и измеренной согласно стандарту DIN 66131 удельной поверхностью по БЭТ в диапазоне от 40 до 150 м/г, и раствора нитрата железа(II) в присутствии по меньшей мере одного кислородсодержащего газа при температурах от 70 до 99°C, отличающийся тем, что:
- по меньшей мере к железу добавляют суспензию гематитовых зародышей кристаллизации,
3
2
- перед добавлением, после добавления или одновременно с добавлением суспензии гематитовых зародышей кристаллизации к смеси, состоящей по меньшей мере из суспензии гематитовых зародышей кристаллизации и железа, добавляют раствор нитрата железа(II) таким образом, чтобы концентрация нитрата железа(II) в жидкой фазе в пересчете на безводный Fe(NO) составляла от 0,1 до 25 г/л, предпочтительно от 1 до 20 г/л, и
- превращение осуществляют при перемешивании жидкой фазы посредством механического и/или гидравлического перемешивания и
3
3
3
3
3
3
3
3
- насыщении по меньшей мере одним кислородсодержащим газом, объемный расход которого составляет 6 м на м реакционной смеси в час или менее, предпочтительно от 0,2 до 6 м на мреакционной смеси в час, особенно предпочтительно от 0,2 до 5 м на м реакционной смеси в час, еще более предпочтительно от 0,2 до 3 м на м реакционной смеси в час,
причем получают суспензию гематитового пигмента.